(57)【特許請求の範囲】
【請求項１】
装飾が施されている遊技機のエッチングホイルシートにおいて、透明な第一基材シートと、該第一基材シート上面に、順次、枚葉型印刷により形成された着色層、粘着層、透明な第二基材シートおよびアルミ蒸着層が形成されてなることを特徴とする遊技機のエッチングホイルシート。
【請求項２】
金色の色彩を施す部分に前記着色層として透明黄色層が枚葉型印刷され、銀色の色彩を施す部分には着色層が枚葉型印刷されていない請求項１記載の遊技機のエッチングホイルシート。
【請求項３】
請求項１または２記載のエッチングホイルシートに対し、必要な部分を残して前記アルミ蒸着層がエッチングにより除去され、該アルミ蒸着層が除去された箇所に加飾印刷が施されていることを特徴とする加飾ホイルシート。
【請求項４】
前記第一基材シート下面に粘着層を介してパネル板が接着されている請求項３記載の加飾ホイルシート。
【請求項５】
透明な第一基材シート上面に着色層を枚葉型印刷し、次いで、枚葉型印刷された前記第一基材シート上面に粘着層を介して、上面全体にアルミ蒸着層を有する透明な第二基材シートを積層し、積層された前記第二基材シートの、前記着色層に対応する部分をマスキングした後、アルカリエッチングによってマスキングされた部分を残して前記アルミ蒸着層を除去し、該アルミ蒸着層が除去された部分に加飾印刷を施すことを特徴とする加飾ホイルシートの製造方法。
【発明の詳細な説明】
【０００１】
【発明の属する技術分野】
本発明は、遊技機のエッチングホイルシート、これを用いた加飾ホイルシートおよびその製造方法に関する。
【０００２】
【従来の技術】
スロットマシンやパチンコ等の遊技機のエッチングホイルシートや遊技機に設置されるパネルには、通常、複数の図柄が印刷され、これら図柄には赤や青等の多彩な色彩が施されている。また、特に、大当たりや中当たりの図柄には、遊技者に視覚的刺激を与えるために、図柄の一部に光沢を有する金色や銀色のメタリックカラーが施されている。
【０００３】
遊技機のホイルシートやパネルに光沢のある金色を印刷する場合、透明なフィルム基材に透明な黄色のインクをグラビア印刷して着色層を形成し、この着色層の上面全体に銀色のアルミ蒸着を施し、更にその上に前記蒸着層の保護層を形成すると共に、これら着色層、蒸着層および保護層をアルカリ可溶性とするエッチング技術が提案されている（特許第２８１２３５４号）。このエッチング技術では、着色層、蒸着層、保護層にアルカリ可溶性のものを用いることで、蒸着層のアルカリエッチングによって蒸着層と重なる部分が同時にすべて除去され、エッチングで除去された以外の箇所は無色透明なシートだけとなり、その上から加飾印刷するものである。一方、光沢のある銀色を施す場合には、フィルム基材上に無色透明のグラビア印刷を施し、フィルム基材上に直接アルミ蒸着を施し、アルミ蒸着が有するメタリックな銀色をフィルムに透過させていた。
【０００４】
【発明が解決しようとする課題】
しかし、上記特許公報記載の方法においては、着色層がロールによるグラビア印刷により基材上面全体に形成され、さらにその上面全体に蒸着層が形成されてロールに巻回されるため、着色層が残った部分に単一色のメタリックカラー（ゴールド等）が得られ、それ以外の無色透明な部分には通常の加飾印刷が施されるため、一度の印刷で複数のメタリックカラーを施すことはできなかった。また、シート上に複数のメタリックカラー（ゴールドおよびシルバー等）を施す場合、一旦メタリックカラー（ゴールド）を形成した後、エッチングされた無色透明な部分に再度金属蒸着を施しメタリックカラー（シルバー）を形成しなければならず、多くの手間やコストを必要とした。
【０００５】
また、かかる着色層はアルカリエッチングによって容易に除去されるように形成されるため、基材シートに対する密着性、即ち、食い付きに劣るという問題があった。
【０００６】
さらに、エッチング処理によるマスキングを設ける前に、蒸着層上にアルカリ可溶の保護層を設ける必要があり、製造上、工数が多いという問題もあった。
【０００７】
一方、熱転写箔を使用した場合には、蒸着層の耐溶剤性が悪く、後の印刷が困難となり、印刷を施す面積が広い場合には、飛び、抜けが発生しやすいという欠点があった。
【０００８】
そこで本発明の目的は、エッチングに際しアルカリ可溶成分をアルミ蒸着層のみとし、しかも一度のエッチング工程で金色と銀色のように複数のメタリックカラーで繊細な図柄のものを同時に施すことができる遊技機のエッチングホイルシート、これを用いた加飾ホイルシートおよびその製造方法を提供することにある。
【０００９】
【課題を解決するための手段】
上記課題を解決するために、本発明の遊技機のエッチングホイルシートは、装飾が施されている遊技機のエッチングホイルシートにおいて、透明な第一基材シートと、該第一基材シート上面に、順次、枚葉型印刷により形成された着色層、粘着層、透明な第二基材シートおよびアルミ蒸着層が形成されてなることを特徴とするものである。
【００１０】
本発明の遊技機のエッチングホイルシートにおいては、金色の色彩を施す部分に前記着色層として透明黄色層を枚葉型印刷し、銀色の色彩を施す部分には枚葉型着色層を印刷しなければよい。
【００１１】
また、本発明の加飾ホイルシートは、前記エッチングホイルシートに対し、必要な部分を残して前記アルミ蒸着層がエッチングにより除去され、該アルミ蒸着層が除去された箇所に加飾印刷が施されていることを特徴とするものである。
【００１２】
本発明の加飾ホイルシートは、前記第一基材シート下面に粘着層を介してパネル板を接着し、遊技機に設置されるパネルとすることができる。
【００１３】
さらに、本発明の加飾ホイルシートの製造方法は、透明な第一基材シート上面に着色層を枚葉型印刷し、次いで、枚葉型印刷された前記第一基材シート上面に粘着層を介して、上面全体にアルミ蒸着層を有する透明な第二基材シートを積層し、積層された前記第二基材シートの、前記着色層に対応する部分をマスキングした後、アルカリエッチングによってマスキングされた部分を残して前記アルミ蒸着層を除去し、該アルミ蒸着層が除去された部分に加飾印刷を施すことを特徴とするものである。
【００１４】
本発明の加飾ホイルシートは、スロットマシンやパチンコ等の遊技機に良好に使用することができ、特に、光沢のある金色の色彩と銀色の色彩とを、一度のエッチング処理により同時に得ることができる。
【００１５】
【発明の実施の形態】
以下、本発明の実施の形態を図面に基づいて具体的に説明する。
図１に示す本発明の好適例のエッチングホイルシート１は、第一基材シート２の上面に枚葉型印刷により着色層３が形成されており、この着色層３が形成された第一基材シート２と、上面全体にアルミ蒸着層６を有する透明な第二基材シート５とが粘着層４を介して積層されている。枚葉型印刷としては、例えば、スクリーン印刷、オフセット印刷、パッド印刷等が挙げられるが、好ましくはスクリーン印刷である。なお、エッチングホイルシート１は、使用時においてＡ側が表面となり、遊技者はＡ側を見て視覚的刺激を受けることになる。
【００１６】
第一基材シート２は、透明な合成樹脂製のフィルムであり、汎用の遊技機のシート帯の基材として用いられているもの、例えば、ポリエステル、ポリエチレン、ポリプロピレン、ポリ塩化ビニル、ポリスチレン、ポリカーボネート、ポリイミド等のプラスチックフィルムから適宜選定することができるが、印刷適性の観点からポリカーボネートが特に好ましい。第一基材シート２の厚さは、好ましくは１８０〜２００μｍである。
【００１７】
着色層３は、透明な第一基材シート２上面にスクリーン印刷することにより好適に形成される。例えば、金色の色彩を施す部分には着色層３として透明黄色層を印刷し、銀色の色彩を施す部分には着色層３を印刷しなければよい。スクリーン印刷を用いることで、金色と銀色の入り乱れた繊細画像を形成することができる。
【００１８】
本発明においては、着色層３を形成するための透明着色インキをアルカリエッチングにて除去できるようにアルカリ可溶性の特殊インキとする必要がないため、第一基材シート２のプラスチックフィルムに対し印刷適性に優れた既知のインクを適宜選定することができ、特に制限されるべきものではない。着色層の厚さも通常のスクリーン印刷で形成される厚さでよく、例えば、１〜２μｍである。
【００１９】
着色層３上面の粘着層４には、透明性を有する接着剤が用いられ、着色層３を有する第一基材シート２と第二基材シート５とを強固に接着して積層する働きを有する。粘着層４としては、エポキシ系樹脂、ウレタン系樹脂、塩化ビニル系樹脂、アクリル系樹脂、シリコーン系樹脂等の透明性を有する既知の合成樹脂接着剤を適宜使用することができる。
【００２０】
第二基材シート５は、前記第一基材シート２と同様の合成樹脂製フィルムとすることができる。第二基材シート５の厚さも、前記第一基材シート２と同様に、好ましくは３０〜８０μｍであり、特に好ましくは５０μｍ前後である。
【００２１】
第二基材シート５の上面にはアルミ蒸着層６が全面に形成されている。このアルミ蒸着層６は、アルミニウムを加熱して蒸発させ、かかる蒸気を第二基材シート５の表面に、好ましくは０．０１〜０．１μｍの厚さで付着させることにより形成される。ここで、粘着層４、第二基材シート５およびアルミ蒸着層６は一体となって市販されているものを用いることができる。具体的には、ポリエチレンテレフタレート（ＰＥＴ）製の第二基材シート５の下面に離型シート（図示せず）が貼り付けられた粘着層４を、また上面にはアルミ蒸着層６が形成されさらにその上面に該アルミ蒸着層保護のためのマスキングフィルム（図示せず）を有する市販のパスタフィルム（リンテック（株）製）を用いることができる。この場合、着色層３が形成された第一基材シート２と、かかる透明な第二基材シート５との積層は、第二基材シート５の下面に貼り付けられた離型シート（図示せず）を剥がした後、行う。また、後述するアルカリエッチングを行う前にはマスキングフィルム（図示せず）を剥がした後、行う。
【００２２】
ここで、本発明者は、前記市販のパスタフィルムに代え、厚さが好ましくは３０〜８０μｍ、特には５０μｍ程度のポリカーボネート製の第二基材シート５が印刷特性に極めて優れていることを見出した。かかるポリカーボネート製の第二基材シート５以外の構成は前記市販のパスタフィルムと同様である。
【００２３】
上述のようにして形成されたホイルシート１では、アルミ蒸着層６を既知の方法に従いアルカリエッチングによって除去することが可能である。
【００２４】
図３および図４に基づき、エッチングホイルシート１に光沢を有する金と銀、および他の色彩を印刷する方法を説明する。
【００２５】
エッチングホイルシート１に光沢を有する金色を印刷する場合、図３に示すように、第一基材シート２上であって金色を施す箇所に、透明の黄色インクを使用してスクリーン印刷する。次に、黄色インクを乾燥させ着色部３１を形成した後、アルミ蒸着層６が形成された第二基材シート５を粘着層４を介して着色部３１上に貼着し、積層する。
【００２６】
次いで、着色部３１に対応する箇所のアルミ蒸着層６の上面にレジスト印刷によりマスキングし、マスキング部７１を設ける。着色部３１に対応する箇所にレジスト印刷によりマスキング部７１を形成する手法は、はり１点およびくわえ２点の３点特定法によりセンサーを用いて、印刷における常法に従い行うことができる。
【００２７】
また、エッチングホイルシート１に光沢を有する銀を生ぜしめる場合は、第一基材シート２上に着色部３１が施されていない部分のアルミ蒸着層６の上面にマスキング部７２を設ける。
【００２８】
マスキング部７１、７２を形成した後、アルミ蒸着層６の上面にアルカリエッチングを施す。アルカリエッチング自体は既知の手法で行うことができ、例えば、５％前後の水酸化ナトリウム溶液でエッチングし、その後、酸による中和、水洗、乾燥を常法に従い行えばよい。
【００２９】
図４に示すように、マスキング部７１、７２が施された以外の箇所ｃはアルミ蒸着層６が除去される。そのため、表面（Ａ側）より見た場合、マスキング部７１を有する箇所ａは、アルミ蒸着層６の光沢を有する銀色と透明な黄色インクを施した着色部３１とが重なり、光沢を有する金色が得られる。また、第一基材シート２上に着色部を施さず、アルミ蒸着層６にマスキング部７２を設けた箇所ｂは、アルミ蒸着層６の銀色のみが透過され、光沢を有する銀色が得られる。
【００３０】
また、上記方法で金色や銀色を形成した後、アルカリエッチングにて除去された箇所ｃには常法に従いスクリーン印刷により加飾印刷が施される。これにより、エッチングホイルシート１の図柄中、例えば、大当たりの図柄に光沢を有する金色や銀色が入り乱れた状態で形成させることができ、加飾印刷では赤や青等の多彩な色彩を施すことができる。
【００３１】
上述の印刷方法を用いることにより、一度のエッチング工程で図２に示す遊技機のパネル１０にも光沢を有する金色や銀色を同時に施すことができる。遊技機のパネル１０は、例えば、スロットマシン等の遊技機に装着され、通常、縮小された複数の図柄が表示される。このパネル１０は、図２に示すように、透明で肉厚の、好ましくは０．５〜１０ｍｍ程度のパネル基材１１と、このパネル基材１１の上面に粘着層１３を介して形成された図１に示すエッチングホイルシート１とで形成される。このパネル基材１１としては、アクリル樹脂を好適に使用することができる。
【００３２】
【発明の効果】
以上説明してきたように、本発明によれば、ホイルシートに光沢を有する金と銀の色彩を一度のアルカリエッチングで同時に施すことができる。また、これをパネル基材に貼り付けることにより、光沢を有する金色や銀色が施されたパネルが得られる。
【図面の簡単な説明】
【図１】本発明の遊技機のエッチングホイルシートの拡大断面図を表す。
【図２】遊技機のパネルの拡大断面図を表す。
【図３】エッチングホイルシートに金および銀色を施す場合の拡大断面図を表す。
【図４】エッチングによりアルミ蒸着層を除去した状態のエッチングホイルシートの拡大断面図を表す。
【符号の説明】
１  エッチングホイルシート
２  第一基材シート
３  着色層
４  粘着層
５  第二基材シート
６  アルミ蒸着層
１０  パネル
１１  パネル基材
１３  粘着層
３１  着色部
７１  マスキング部
７２  マスキング部
【図１】
0004008739.tif 000002
【図２】
0004008739.tif 000003
【図３】
0004008739.tif 000004
【図４】
0004008739.tif 000005